(57)【特許請求の範囲】
【請求項１】
熱可塑性樹脂と、可塑剤として作用するメタクリル酸シクロヘキシルモノマーと、植物系充填材と、重合開始剤とからなり、前記モノマーが、熱可塑性樹脂１００重量部に対して５〜４０重量部配合されてなる押出成形用複合樹脂組成物。
【請求項２】
熱可塑性樹脂がポリオレフィンであることを特徴とする請求項１記載の押出成形用複合樹脂組成物。
【請求項３】
ポリオレフィンがポリプロピレンであることを特徴とする請求項２記載の押出成形用複合樹脂組成物。
【請求項４】
請求項１から３のいずれかに記載の複合樹脂組成物を押出成形する成形品の製造方法。
【発明の詳細な説明】
【０００１】
【発明の属する技術分野】
本発明は、木質感のある成形品を得ることのできる押出成形用複合樹脂組成物と、その組成物を用いて押出成形を行う複合樹脂成形品の製造方法に関する。
【０００２】
このような成形品は、外観が木質調となり、ソフトな感触を与えるものであり、自動車の内装品や家庭電気製品の部品などとして広く使用されている。
【０００３】
【従来の技術】
従来、熱可塑性樹脂に木質材料を混入して複合樹脂組成物を作製し、この組成物を成形することによって、木質感のある成形品を得ようとする試みが種々行われてきた。
【０００４】
例えば、特開昭６３−２３６５７１号公報には、スチレン系樹脂１００重量部に対して、植物繊維粉体１０〜４００重量部を配合してなる熱可塑性樹脂組成物を圧縮成形などの成形法によって成形し、木質感のある成形品を得ることが記載されている。なお、この公報には、樹脂組成物を押出成形することも示唆されている。
【０００５】
また、特開昭６１−２３６８５８号公報には、アクリル系樹脂１００重量部に対して、木質系充填材１０〜１００重量部、焼石こう３〜８０重量部を配合してなる熱可塑性樹脂組成物を押出成形などの成形法によって成形し、木質感のある成形品を得ることが記載されている。
【０００６】
しかし、木質材料を熱可塑性樹脂に対し上記のように高い割合で配合すると、得られた成形品の表面の外観悪化や強度低下を招くため、上記樹脂組成物の押出成形によって所期の木質感ある成形品を得ることは、実際上困難であった。
【０００７】
【発明が解決しようとする課題】
本発明は、上記の実状に鑑みてなされたもので、熱可塑性樹脂に木粉を高い割合で含ませても、表面の外観悪化や強度低下等を招くことなく、木質感のある押出成形品を得ることを可能とする押出成形用複合樹脂組成物と、この樹脂組成物を用いた複合樹脂成形品の製造方法を提供することを目的とする。
【０００８】
【課題を解決するための手段】
本発明は、木質感のある成形品を得るに当たり、熱可塑性樹脂に可塑剤として作用する特定のモノマーと重合開始剤を配合することによって、熱可塑性樹脂に木粉を高い割合で含ませても、表面の外観悪化や強度低下等を招くことなく、この樹脂組成物を押出成形して所期の成形品を得ることができるという知見に基づいて完成されたものである。
【０００９】
本発明の押出成形用複合樹脂組成物は、熱可塑性樹脂と、可塑剤として作用するメタクリル酸シクロヘキシルモノマーと、植物系充填材と、重合開始剤とからなり、前記モノマーが、熱可塑性樹脂１００重量部に対して５〜４０重量部配合されて構成されていることによって特徴づけられる。
【００１０】
本発明の押出成形用複合樹脂組成物において、前記可塑剤として作用するモノマーの配合量は、熱可塑性樹脂１００重量部に対して５〜４０重量部である。
【００１１】
また、本発明の押出成形用複合樹脂組成物に用いる熱可塑性樹脂としては、ポリオレフィンが好ましく、特にポリプロピレンが好ましい。
【００１２】
なお、本発明の押出成形用複合樹脂組成物には、所要量の滑剤を含有させておいてもよい。
【００１３】
本発明の複合樹脂成形品の製造方法は、上記構成の複合樹脂組成物を押出成形する方法である。
【００１４】
本発明の複合樹脂成形品の製造方法において、重合開始剤としては、１０時間半減期温度が、押出機の押出温度に対して、押出温度−７０℃＜重合開始剤の１０時間半減期温度＜押出温度−１０℃となる関係を有するものを用いるのが好ましい。
【００１５】
また、本発明の複合樹脂成形品の製造方法において、押出機の押出温度は好ましくは１２０〜１８０℃である。
【００１６】
【発明の実施の形態】
本発明に使用される熱可塑性樹脂としては、可塑剤として作用する特定のモノマーとの親和性が大きな樹脂である、ポリエチレン、ポリプロピレン等のポリオレフィンが好ましく、特にポリプロピレンが好ましい。
【００１７】
また、ポリオレフィンの平均粒径（メジアン径）Ｄ50は１６０μｍ以上であることが好ましい。平均粒径が１６０μｍ未満であると、樹脂間の凝集力が大きくなり、押出成形性が低下する嫌いがある。
【００１８】
本発明において、前記可塑剤として作用するモノマーの配合量は、熱可塑性樹脂（ポリオレフィン）１００重量部に対して５〜４０重量部である。この配合量が５重量部未満であると、熱可塑性樹脂（ポリオレフィン）を充分に可塑化できず、熱可塑性樹脂に植物系充填材を高い割合で含ませられないことがあり、逆に４０重量部を越えると、組成物の粘度が低下しすぎ、成形品の表面性が悪くなる嫌いがある。
【００１９】
本発明に使用される可塑剤として作用するモノマーは、メタクリル酸シクロヘキシルである。
【００２０】
本発明において、植物系充填材の配合量は、ポリオレフィン１００重量部に対して２０〜４００重量部であり、この配合量が上記範囲内であれば、押出成形が可能となる。この配合量が２０重量部未満であると、成形品に木質感がでず、４００重量部を越えると押出成形性が低下することがある。１００〜３００重量部の配合量範囲は、成形性と木質感が容易に両立できるので、より好ましい。
【００２１】
本発明に使用される植物系充填材は、得られた成形品の外観が植物調となり、ソフトな感触を与えるもので植物からなる充填物であれば、その種類は特に制限されるものではないが、例えば、材木、木板、合板、パルプ、竹材などの切削屑、研摩屑、切断鋸屑、粉砕物のような木粉；籾殻、胡桃殻のような穀物ないしは果実の殻またはその粉砕物等が挙げられる。
【００２２】
また、一般に植物系充填材、例えば木粉には含有水分が存在し、成形品の表面性に影響を与える。押出成形温度が１５０℃以上では、植物系充填材中の含水率は１０重量％以下であることが望ましく、押出成形温度が１２０〜１５０℃では、含水率は２０重量％以下であることが望ましい。
【００２３】
本発明に使用される重合開始剤としては、加熱により可塑剤として作用するモノマーの重合を引き起こすものであれば、いずれも使用可能であり、ケトンパーオキサイド系、パーオキシケタール系、ジアルキルパーオキサイド系、ジアシルパーオキサイド系、パーオキシエステル系、パーオキシジカーボネート系の重合開始剤が例示される。
【００２４】
重合開始剤としては、１０時間半減期温度が６０℃以上であるものがより好ましい。
【００２５】
重合開始剤の具体例は、下記のとおりである。
ケトンパーオキサイド系重合開始剤として、メチルアセトアセテートパーオキサイド等が挙げられる。
【００２６】
パーオキシケタール系重合開始剤としては、１，１−ビス（ｔ−ヘキシルパーオキシ）−３，３，５−トリメチルシクロヘキサン（８６．７℃）、１，１−ビス（ｔ−ヘキシルパーオキシ）シクロヘキサン（８７．１℃）、１，１−ビス（ｔ−ブチルパーオキシ）−３，３，５−トリメチルシクロヘキサン（９０．０℃）、１，１−ビス（ｔ−ブチルパーオキシ）シクロヘキサン（９０．７℃）、１，１−ビス（ｔ−ブチルパーオキシ）シクロドデカン（９５．０℃）、２，２−ビス（ｔ−ブチルパーオキシ）ブタン（１０３．１℃）、ｎ−ブチル−４，４−ビス（ｔ−ブチルパーオキシ）バレレイト（１０４．５℃）、２，２−ビス（４，４−ジ−ｔ−ブチルパーオキシシクロヘキシル）プロパン（９４．７℃）等が挙げられる。
【００２７】
ジアルキルパーオキサイド系重合開始剤として、ジ−ｔ−ブチルパーオキサイド（１２３．７℃）等が挙げられる。
【００２８】
ジアシルパーオキサイド系重合開始剤として、ラウロイルパーオキサイド（６１．６℃）、ステアロイルパーオキサイド（６２．４℃）、２，４−ジクロロベンゾイルパーオキサイド（５２．８℃）、オクタノイルパーオキサイド（６１．５℃）、ベンゾイルパーオキサイド（７３．６℃）等が挙げられる。
【００２９】
パーオキシエステル系重合開始剤として、１，１，３，３−テトラメチルブチルパーオキシ−２−エチルヘキサノエート（６５．３℃）、２，５−ジメチル−２，５−ビス（２−エチルヘキサノイルパーオキシ）ヘキサン（６６．２℃）、１−シクロヘキシル−１−メチルエチルパーオキシ−２−エチルヘキサノエート（６７．５℃）、ｔ−ヘキシルパーオキシ−２−エチルヘキサノエート（６９．９℃）、ｔ−ブチルパーオキシ−２−エチルヘキサノエート（７２．１℃）、ｔ−ブチルパーオキシイソブチレート（７７．３℃）、ｔ−ヘキシルパーオキシイソプロピルモノカーボネート（９５．０℃）、ｔ−ブチルパーオキシマレイン酸（９６．１℃）、ｔ−ブチルパーオキシー３，５，５−トリメチルヘキサノエート（９７．１℃）、ｔ−ブチルパーオキシラウレート（９８．３℃）、２，５−ジメチル−２，５−ジ（ｍ−トルオイルパーオキシ）ヘキサン（９８．５℃）、ｔ−ブチルパーオキシイソプロピルモノカーボネート（９８．７℃）、ｔ−ブチルパーオキシ−２−エチルヘキシルモノカーボネート（９９．０℃）、ｔ−ヘキシルパーオキシベンゾエート（９９．４℃）、２，５−ジメチルー２，５−ジ（ベンゾイルパーオキシ）ヘキサン（９９．７℃）、ｔ−ブチルパーオキシアセテート（１０１．９℃）、ｔ−ブチルパーオキシ−ｍ−トルオイルベンゾエート、ｔ−ブチルパーオキシベンゾエート（１０４．３℃）、２，４，４−トリメチルペンチル−２−ハイドロパーオキサイド等が挙げられる。上記例示化合物において、（）内の数字は１０時間半減期温度を示す。
【００３０】
重合開始剤として、１０時間半減期温度が、押出機の押出温度に対して、
押出温度−７０℃＜重合開始剤の１０時間半減期温度く押出温度−１０℃
となる関係を有するものを用いることは、硬化速度を制御し易いので、特に好ましい。
【００３１】
重合開始剤と可塑剤として作用するモノマーの組合わせ、および重合開始剤の配合割合は、押出温度と同じ温度条件でのゲルタイムテスター（「Ｎｏ．１５３式」、安田精機製作所製）による測定で、ゲル化時間が３０〜６００秒になるように決めるのが好ましい。
【００３２】
本発明の複合樹脂組成物には、必要に応じて、公知の滑剤を含ませることもできる。その滑剤の例としては、 炭化水素系（流動パラフィン、 天然パラフィン、マイクロワックス、ポリエチレンワックス等）、脂肪酸系（ステアリン酸系等)、脂肪酸アミド系（ステアリン酸アミド、パルミチン酸アミド、メチレンビスステアロアミド等) 、エステル系（プチルアレート、 硬化ヒマシ油、エチレングリコールモノステアレート等) 、アルコール系（セチルアルコール、ステアリルアルコール等) 、金属石鹸系（ステアリン酸亜鉛、ステアリン酸カルシウム、ステアリン酸鉛等) が挙げられる。
【００３３】
滑剤は、使用する樹脂種により異なるが、 外部滑性を強く示すものほど好ましい。その理由は、フィラーを高充填した熱可塑性複合材の押出成形では、 冷却成形時、 金型との抵抗が小さい方が、 成形性が格段に向上することによる。外部滑性を強く示す滑剤としては、例えば炭化水素系、 高級脂肪酸系、 金属石鹸系等が挙げられる。滑剤を添加する場合、その添加量は、 １〜２５重量部が好ましい。１重量部に充たないと添加効果が明確にならず、 ２５重量部を越えると、 物性の低下が見られる。
【００３４】
本発明の複合樹脂組成物には、必要に応じて、公知の難燃剤を含ませることもできる。難燃剤の例としては、リン酸エステル、含ハロゲンリン酸エステル、縮合リン酸エステル、ポリリン酸塩、赤リン等のリン系難燃剤；三酸化アンチモン、グアニジン塩等の無機系難燃剤；テトラブロモビスフェノールＡ、トリブロモフェノール等の反応型難燃剤等が挙げられる。
【００３５】
本発明の複合樹脂組成物には、必要に応じて、ガラス繊維、炭素繊維等の補強材、大理石粉、石粉、金属粉、非植物系充填材等も配合することができる。
【００３６】
本発明の複合樹脂組成物には、必要に応じて、以下に示すような公知の発泡剤を添加することもでき、これにより、同組成物を押出しつつ発泡させたり、成形後、発泡させたりすることで、木質感を向上させることが可能となる。使用できる発泡剤としては、炭酸アンモニア、重炭酸ソーダ等の無機発泡剤；ジニトロソペンタメチレンテトラミン、Ｎ，Ｎ’−ジメチル−Ｎ，Ｎ’−ジニトロソテレフタールアミド、ベンゼンスルホニルヒドラジド、ｐ−トルエンスルホニルヒドラジド、Ｐ，Ｐ’−オキシビス（ベンゼンスルホニルヒドラジド）、３，３’−ジスルホンヒドラジドフェニルスルホン、アゾビスイソブチロニトリル、アゾジカルボンアミド、アゾジカルボン酸バリウム、ジエチルアゾジカルボキシレート等の有機系発泡剤が例示される。
【００３７】
本発明の複合樹脂組成物には、必要に応じて、発泡助剤の添加も可能である。  本発明の複合樹脂組成物は、上記必須成分および任意付加成分を配合し、この配合物を均一になるように軽く攪伴し、得られた組成物を押出機に投入する。押出機への組成物の投入では、上記成分を混合してなる混合物を粉体状で投入してもよいし、可塑剤として作用するモノマーを除く粉体状物をホッパーより投入し、可塑剤として作用するモノマーをポンプで押出機の混練軸上に直接滴下してもよい。
【００３８】
押出機としては、一軸および二軸の何れの押出機も使用可能であるが、混練性の面から二軸タイプのものが好ましい。
【００３９】
押出機の押出成形温度は、好ましくは１２０〜１８０℃である。この温度が１２０℃未満であると本発明による複合樹脂組成物の押出成形ができず、１８０℃を越えると、植物系充填材が押出成形中に変色を起こし、表面性が低下し易い。
【００４０】
なお、本発明に使用される熱可塑性樹脂としては、ポリオレフィンのほか、スチレン系樹脂またはアクリル系樹脂が挙げられる。
【００４１】
スチレン系樹脂を構成するための原料モノマーとしては、例えば、スチレン、α−メチルスチレン、ｏ−メチルスチレン、ｐ−クロロスチレン、２，４，６−トリブロモスチレン等のスチレン系モノマーが例示される。スチレン系樹脂はこれらモノマーの単独重合体または共重合体である。スチレン系樹脂は、また、これらと共重合可能なモノマーないしはポリマー（例えば、アクリロニトリル、メタクリロニトリル、メタクリル酸メチル、メタクリル酸エチル、無水マレイン酸、Ｎ−フェニルマレイミド、ポリブタジエン等）を上記スチレン系モノマーと共重合して得られる樹脂であってもよい。
【００４２】
スチレン系樹脂としては、コスト面からスチレンの単独重合体が好ましく、耐衝撃性ではスチレンモノマーにポリブタジエンをグラフト共重合させてなる耐衝撃性ポリスチレンが好ましい。また、平均粒径（メジアン径）Ｄ50が１６０μｍ
以上であるスチレン系樹脂が好ましい。この平均粒径が１６０μｍ未満であると、樹脂間の凝集力が大きくなり、押出成形性が低下する嫌いがある。
【００４３】
アクリル系樹脂を構成するための原料モノマーとしては、例えば、アクリル酸、メタクリル酸、メチルアクリレート、メチルメタクリレート、エチルアクリレート、エチルメタクリレート、プロピルアクリレート、プロピルメタクリレート、ブチルアクリレート、ブチルメタクリレート、２−エチルヘキシルアクリレート、２−エチルヘキシルメタクリレート等が挙げられる。アクリル系樹脂はこれらモノマーの単独重合体または共重合体である。
【００４４】
アクリル系樹脂としては、メタクリル酸メチルの単独重合体がコスト面から好ましい。また、平均粒径（メジアン径）Ｄ50が１６０μｍ以上であるアクリル系樹脂が好ましい。この平均粒径が１６０μｍ未満であると、樹脂間の凝集力が大きくなり、押出成形性が低下する嫌いがある。
【００４５】
また、本発明で使用される熱可塑性樹脂としては、上記した樹脂のほか、例えば、ポリアミドポリアセタール、ポリエチレンテレフタレート、ポリブチレンテレフタレート、フッ素樹脂、ポリフェニレンサルファイド、ＡＢＳ、ポリカーボネート、ポリウレタン、塩化ビニル、ポリフェニレンオキサイド、エチレン−酢ビ共重合体等の市販の熱可塑性樹脂が挙げられる。
【００４６】
【実施例】
＜実施例１−１＞
熱可塑性樹脂として、ポリプロピレン（日本ポリケム社製、「ノバテックＰＰ」）１００重量部、植物系充填材として、木粉（渡辺ケミカル社製、４５メッシュ品）３００重量部、可塑剤として作用するモノマーとして、メタクリル酸シクロヘキシル３０重量部、重合開始剤として、ｔ−ブチルパーオキシベンゾエート（１０時間半減期温度１０５℃）０．１重量部以上を均一になるように攪拌し、得られた組成物を押出機ホッパーより押出機に投入した。
【００４７】
これを押出成形温度（バレル温度）１５０℃でシート状（幅１５０ｍｍ×厚み３ｍｍ）に押出した。
＜実施例１−２＞
滑剤としてステアリン酸亜鉛（堺化学製、「ＳＺ２０００」）２０重量部を加え、かつ、図１に示す断面形状の押出異形金型Ｍを用いて冷却賦形を行ったこと以外は、実施例１−１と同じとした。
＜比較例１−１＞
滑剤を添加しなかったこと以外は、実施例１−２と同じとした。
＜成形品評価＞
実施例１−１，１−２および比較例１−１の成形方法、ならびに得られた成形品に対し、以下の基準で評価を行った。その評価結果を下記の表１に示す。
・押出成形性と成形品の表面性
Ａ；押出成形が可能で、表面は木質調
Ｂ；押出成形は可能であるが、表面は不良
Ｃ；押出成形が不可能であった
・成形品の残存モノマー量（重量％）
＝残存モノマー重量／加えたモノマー重量×１００
・成形品の曲げ強度
ＪＩＳＫ７０５５に準じて測定
【００４８】
【表１】
0003623675.tif 000002
【００４９】
表１から明らかなように、実施例１−１，１−２で得られた成形品はいずれの項目においても良好な評価結果を示した。
＜実施例２−１＞
スチレン系樹脂として、ポリスチレン（旭化成社製、「スタイロンＧＰＰＳ」）１００重量部、植物系充填材として、木粉（渡辺ケミカル社製、４５メッシュ品）３００重量部、可塑剤として作用するモノマーとして、メタクリル酸シクロヘキシル３０重量部、重合開始剤として、ｔ−ブチルパーオキシベンゾエート（１０時間半減期温度１０５℃）０．１重量部を均一になるように攪拌し、得られた組成物を押出機ホッパーより押出機に投入した。
【００５０】
これを押出成形温度（バレル温度）１５０℃でシート状（幅１５０ｍｍ×厚み３ｍｍ）に押出した。
＜実施例２−２＞
スチレン系樹脂として耐衝撃性ポリスチレン（旭化成社製、「スタイロンＨＩＰＳ」）１００重量部を用いたこと以外は、実施例２−１と同じとした。
＜比較例２−１＞
木粉（渡辺ケミカル社製、４５メッシュ品）の配合量を５００重量部に変えた以外は、実施例２−１と同じとした。
＜比較例２−２＞
重合開始剤を用いなかったこと以外は、実施例２−１と同じとした。
＜比較例２−３＞
重合開始剤として、ラウロイルパーオキサイド（１０時間半減期温度６１．６℃）０．１重量部以上を用い、押出成形温度を１００℃としたこと以外は、実施例２−１と同じとした。
＜比較例２−４＞
重合開始剤として、クメンハイドロパーオキサイド（１０時間半減期温度１５９℃）０．１重量部以上を用い、押出成形温度を２００℃としたこと以外は、実施例２−１と同じとした。
＜比較例２−５＞
重合開始剤として、クメンハイドロパーオキサイド（１０時間半減期温度１５９℃）０．１重量部以上を用いたこと以外は、実施例２−１と同じとした。
＜比較例２−６＞
可塑剤として作用するモノマーおよび重合開始剤を用いず、滑剤としてフタル酸ジ−２−エチルヘキシル（ＤＯＰ）５重量部を用いたこと以外は、実施例２−１と同じとした。
＜比較例２−７＞
可塑剤として作用するモノマーおよび重合開始剤を用いず、滑剤としてフタル酸ジ−２−エチルヘキシル（ＤＯＰ）３０重量部を用いたこと以外は、実施例２−１と同じとした。
＜比較例２−７＞
＜成形品評価＞
実施例２−１，２−２および比較例２−１〜２−７の成形方法、ならびに得られた成形品に対し、以下の基準で評価を行った。その評価結果を下記の表２に示す。
・押出成形性と成形品の表面性
Ａ；押出成形が可能で、表面は木質調
Ｂ；押出成形は可能であるが、表面は不良
Ｃ；押出成形が不可能であった
・成形品の残存モノマー量（重量％）
＝残存モノマー重量／加えたモノマー重量×１００
・成形品の曲げ強度
ＪＩＳＫ７０５５に準じて測定
【００５１】
【表２】
0003623675.tif 000003
【００５２】
表２から明らかなように、実施例２−１，２−２で得られた成形品はいずれの項目においても良好な評価結果を示した。
＜実施例３−１＞
アクリル系樹脂として、ポリメタクリル酸メチル（住友化学社製、「ＬＧ６」）１００重量部、植物系充填材として、木粉（渡辺ケミカル社製、４５メッシュ品）３００重量部、可塑剤として作用するモノマーとして、メタクリル酸シクロヘキシル３０重量部、重合開始剤として、ｔ−ブチルパーオキシベンゾエート（１０時間半減期温度１０５℃）０．１重量部を均一になるように攪拌し、得られた組成物を押出機ホッパーより押出機に投入した。
【００５３】
これを押出成形温度（バレル温度）１５０℃でシート状（幅１５０ｍｍ×厚み３ｍｍ）に押出した。
＜実施例３−２＞
アクリル系樹脂としてポリメタクリル酸メチル（住友化学社製、「ＨＴ２２Ｘ」）１００重量部を用いたこと以外は、実施例３−１と同じとした。
＜比較例３−１＞
木粉（渡辺ケミカル社製、 ４５メッシュ品）の配合量を５００重量部に変えたこと以外は、実施例３−１と同じとした。
＜比較例３−２＞
重合開始剤を用いなかったこと以外は、実施例３−１と同じとした。
＜比較例３−３＞
可塑剤として作用するモノマーおよび重合開始剤を用いず、滑剤として、フタル酸ジ−２−エチルヘキシル（ＤＯＰ）５重量部を用いた以外は、実施例３−１と同じとした。
＜比較例３−４＞
可塑剤として作用するモノマーおよび重合開始剤を用いず、滑剤として、フタル酸ジ−２−エチルヘキシル（ＤＯＰ）３０重量部を用いたこと以外は、実施例３−１と同じとした。
＜成形品評価＞
実施例３−１，３−２および比較例３−１〜３−４の成形方法、ならびに得られた成形品に対し、以下の基準で評価を行った。その評価結果を下記の表３に示す。
・押出成形性と成形品の表面性
Ａ；押出成形が可能で、表面は木質調
Ｂ；押出成形は可能であるが、表面は不良
Ｃ；押出成形が不可能であった
・成形品の残存モノマー量（重量％）
＝残存モノマー重量／加えたモノマー重量×１００
・成形品の曲げ強度
ＪＩＳＫ７０５５に準じて測定
【００５４】
【表３】
0003623675.tif 000004
【００５５】
表３から明らかなように、実施例３−１，３−２で得られた成形品はいずれの項目においても良好な評価結果を示した。
【００５６】
【発明の効果】
以上説明したように、本発明の押出成形用複合樹脂組成物は、反応性のモノマーであり、可塑剤として作用するモノマーを所定量含むので、この樹脂組成物を押出機にて混練押出成形する際、可塑剤として作用するモノマーを重合させながら反応押出成形することで、同モノマーの有する非常に大きい可塑化力により、熱可塑性樹脂に植物系充填材を多量含ませることが可能である。その可塑剤として作用するモノマーの非常に大きい可塑化力は、ポリオレフィン等の熱可塑性樹脂との非常に大きい相溶性に由来する。
【００５７】
また、可塑剤として作用するモノマーは、混練押出の初期には可塑剤として作用し押出機内で徐々に重合するので、成形品中ではモノマーの残量は微量となり、成形品表面へのブリードアウトや成形品の物性低下といった悪影響を与えない。
【００５８】
本発明の成形品の製造方法によれば、植物系充填材を多量含有させた、木質感のある複合樹脂成形品を容易に得ることができる。
【図面の簡単な説明】
【図１】本発明の実施例１−２で用いた押出異形金型の断面形状を模式的に示す図である。
【符号の説明】
Ｍ  押出異形金型
【図１】
0003623675.tif 000005